(57)【特許請求の範囲】
【請求項１】
表地と裏地との間に中綿を介在させてなる防寒作業衣において、以下の構成からなり、摩擦帯電電荷量が０．６マイクロクーロン以下であることを特徴とする制電防寒作業衣
（Ａ）表地及び裏地が、アラミド繊維を５０重量％以上含む経密度５０〜１５０本／吋、緯密度５０〜１００本／吋の織物であること、
（Ｂ）該織物を構成する経糸には、導電性糸条（ａ）が１〜５本／吋組み込まれていること
（ｃ）該導電性糸条（ａ）の複数本と交差するように織物からなる導電性テープ（ｃ）が織物表面に積層されていること、
【請求項２】
導電性糸条又は導電性テープの体積抵抗率が１０8 〜１０-5Ω・ｃｍである請求項１記載の制電防寒作業衣。
【請求項３】
導電性糸条が、ポリエステル、ポリアミド又はアラミド繊維に導電性物質が付着している糸条である請求項１又は２記載の制電防寒作業衣。
【請求項４】
導電性テープが、ポリエステル、ポリアミド又はアラミドテープに、導電性物質が付着しているテープである請求項１又は２記載の制電防寒作業衣。
【請求項５】
導電性糸条（ｂ）が、織物の緯糸に組み込まれている請求項１記載の制電防寒作業衣。
【請求項６】
導電性糸条（ｂ）が、織物の縫糸として組み込まれている請求項１記載の制電防寒作業衣。
【請求項７】
導電性糸条（ｂ）が、織物表面に積層されている請求項１記載の制電防寒作業衣。
【請求項８】
織物がメタ―アラミド繊維５０〜９９重量％、パラアラミド繊維１〜１０重量％及び他の難燃繊維０〜４０重量％から構成されている請求項１〜７のいずれかに記載の制電防寒作業衣。
【請求項９】
中綿が密度５０〜２００ｇ／ｍ2 のアラミド繊維フエルトを複数枚重ねた積層体である請求項１〜８いずれかに記載の制電防寒作業衣。
【発明の詳細な説明】
【０００１】
【発明の属する技術分野】
本発明は、寒冷環境下での作業時に着用するのに適した防寒作業衣に関し、更に詳細には、制電性に優れた防寒作業衣に関する。
【０００２】
【従来の技術】
冬季における林業、漁業、港湾荷役、鉄道保線などに加えて、極寒期の電源開発、石油堀削、消防、保安作業などや、一年を通じての冷凍、冷蔵倉庫内での作業など、産業構造の多様化によって、苛酷な低温条件や特殊な低温労働環境下での作業が急速に拡大している。
【０００３】
従来、低温環境下で作業する際に着用する衣服としては、羽毛やウールなどの含気性に富んだ素材からなる厚手の衣服が用いられており、更に、近年では、軽量で作業性が良いことから、ポリエステル、ポリアミドなどの合成繊維からなる表地、裏地に、（中空）合成繊維綿、金属複合シート、発泡合成樹脂などを組み合わせたものが開発されている。
【０００４】
しかしながら、従来のポリエステルやポリアミドなどの合成繊維を用いた防寒作業衣は、５℃〜−５℃程度の比較的穏やかな条件下で使用するには問題がないが、−１０℃〜−１５℃程度の作業環境下では硬化してしまい、保温性（防寒性）も不十分であり、長時間の作業が困難であるという問題がある。また、羽毛やウールは、−２０℃〜−３０℃までの温度では十分使用に耐えるが、−３０℃よりも低くなると、脆化するという問題があり、最も致命的な欠点は、重くて作業性が悪く、強度的に弱いと言うことである。
【０００５】
一方、アラミド繊維は、耐熱性、防炎性に優れ、強度も高いことから、火炎に曝される可能性のある人々が着用する衣服として、広く用いられており、この際、他の防炎性繊維と混用したり、メタ―アラミド繊維とパラ―アラミド繊維とを混用したりすることも知られている。
【０００６】
しかしながら、アラミド繊維が保温性（防寒性）に優れていること、即ち低温環境下における保温性に優れていることについては、これまで知られておらず、アラミド繊維を防寒作業衣の保温（防寒）素材として用いることは行われていなかった。
【０００７】
更に、防寒作業衣を上述の各種作業環境下で使用する場合、静電気発生などから起きる各種の障害を抑制するため、静電気発生防止や塵埃防止が可能な高機能制電性防寒作業衣が求められている。
【０００８】
【発明が解決しようとする課題】
本発明は、かかる従来の防寒作業衣の問題点を解消し、低温作業環境下、特に−１０℃以下、さらには−３０℃レベルあるいは−６０℃レベルといった極めて低温の作業環境下でも硬化、脆化することなく、作業性、保温性（防寒性）制電性に優れており、低温作業環境下での長時間の作業を可能ならしめる制電防寒作業衣を提供することを課題とするものである。
【０００９】
【課題を解決するための手段】
本発明者等は、上記課題を解決すべく鋭意検討を重ねた結果、保温性（防寒性）に優れるアラミド繊維を含む繊維と、導電性糸条又は導電性テープとを組み合わせることによって、上記課題が解決されることを見い出し、本発明を完成するに至った。
【００１０】
即ち本発明によれば、
（１）表地と裏地との間に中綿を介在させてなる防寒作業衣において、以下の構成からなり、摩擦帯電電荷量が０．６マイクロクーロン以下であることを特徴とする制電防寒作業衣
（Ａ）表地及び裏地が、アラミド繊維を５０重量％以上含む経密度５０〜１５０本／吋、緯密度５０〜１００本／吋の織物であること、
（Ｂ）該織物を構成する経糸には、導電性糸条（ａ）が１〜５本／吋組み込まれていること
（ｃ）該導電性糸条（ａ）の複数本と交差するように織物からなる導電性テープ（ｃ）が織物表面に積層されていること。
【００１１】
（２）導電性糸条又は導電性テープの体積抵抗率が１０8 〜１０-5Ω・ｃｍである上記（１）記載の制電防寒作業衣。
【００１２】
（３）導電性糸条が、ポリエステル、ポリアミド又はアラミド繊維に導電性物質が付着している糸条である上記（１）又は（２）記載の制電防寒作業衣。
【００１３】
（４）導電性テープが、ポリエステル、ポリアミド又はアラミドテープに、導電性物質が付着しているテープである上記（１）又は（２）記載の制電防寒作業衣。
【００１４】
（５）導電性糸条（ｂ）が、織物の緯糸に組み込まれている上記（１）記載の制電防寒作業衣。
【００１５】
（６）導電性糸条（ｂ）が、織物の縫糸として組み込まれている上記（１）記載の制電防寒作業衣。
【００１６】
（７）導電性糸条（ｂ）が、織物表面に積層されている上記（１）記載の制電防寒作業衣。
【００１７】
（８）導電性テープ（ｃ）が、織物表面に積層されている上記（１）記載の制電防寒作業衣。
【００１８】
（９）織物がメタ―アラミド繊維５０〜９９重量％、パラアラミド繊維１〜１０重量％及び他の難燃繊維０〜４０重量％から構成されている上記（１）〜（８）のいずれかに記載の制電防寒作業衣。
【００１９】
（１０）中綿が密度５０〜２００ｇ／ｍ2 のアラミド繊維フエルトを複数枚重ねた積層体である上記（１）〜（９）いずれかに記載の制電防寒作業衣。
【００２０】
【発明の実施の形態】
本発明の制電防寒作業衣は、高密度織物よりなる表地と裏地との間に、中綿を介在させたものである。
【００２１】
防寒作業衣の表地及び裏地に使用される高密度織物は、アラミド繊維を５０％以上含む織物であることが必要である。アラミド繊維を５０％以上含まない織物、例えば、ポリエステル繊維やポリアミド繊維などを主体とする織物では、−１０℃以下の低温作業環境下での耐寒性が劣り、硬化、脆化して、作業性が低下し、さらには十分な保温性が得られず、−１０℃以下の低温作業環境下での長時間の作業が不可能になる。又ウールを主体とする織物では、重くて作業性が悪く、強度が弱い。
【００２２】
アラミド繊維には、メタ―アラミド繊維とパラ―アラミド繊維とがあり、本発明ではどちらを用いてもよいが、保温性の点で、メタ―アラミド繊維が好ましく、更に強度を高めるうえで、メタ―アラミド繊維とパラ―アラミド繊維とを混用するのが好ましい。この場合、メタ―アラミド繊維を５０〜９９％、パラ―アラミジ繊維を１〜１０％混用するのが望ましい。これに加えて、更に、他の難燃繊維を全体の４０％以下混用してもよい。
【００２３】
メタ―アラミド繊維としては、ポリメタフェニレンイソフタルアミドやこれに第三成分を共重合したものからなる繊維を挙げることができる。ポリメタフェニレンイソフタルアミド共重合体の一例として、下記式で示される共重合体を挙げることができる。
【００２４】
【化１】
0003790305.tif 000002
【００２５】
また、パラ―アラミド繊維としては、ポリパラフェニレンフタルアミドやこれに第三成分を共重合したものからなる繊維を挙げることができる。ポリパラフェニレンフタルアミド共重合体の一例として、下記式で示される共重合体を挙げることができる。
【００２６】
【化２】
0003790305.tif 000003
【００２７】
更に、他の難燃繊維としては、難燃レーヨン、防炎加工綿、防炎加工ウール、難燃ポリエステル繊維、難燃アクリル繊維等を挙げることができるが、難燃レーヨンが特に好ましい。
【００２８】
また、高密度織物の織密度は、経密度が５０〜１５０本／インチ、緯密度が、５０〜１００本／インチであることが必要であり、これよりも密度が低い場合は、低温環境下での保温性が不十分となり、低温環境下での長時間の作業が行えなくなる。またこれよりも密度が高い場合製織性が不良となり、得られる織物の品位が不良となる。
【００２９】
上記高密度織物の製織には、例えば、全繊度が３０〜３００デニールのフィラメント糸や８０〜２０番手の紡績糸が用いられ、このフィラメント糸や紡績糸は、上記アラミド繊維のみからなるものでもよいが、５０％以上のアラミド繊維と他の繊維からなる混繊糸や混紡糸とであってもよい。
【００３０】
このように、アラミド繊維、特にメタ―アラミド繊維を５０％以上含む高密度織物、あるいは、メタ―アラミド繊維と共に、１０％以下のパラ―アラミド繊維と４０％以下の他の難燃繊維を含む高密度織物を用いた場合に、意外にも、低温環境下で好ましい保温効果が得られる。
【００３１】
本発明の制電防寒作業衣においては、上記高密度織物を構成する経糸に、導電性糸条（ａ）が１〜５本／吋組み込まれ、且つ該導電性糸条（ａ）の複数本と交差するように、導電性糸条（ｂ）又は導電性テープ（ｃ）が、織物内又は織物表面に配されて作業衣表面の摩擦帯電電荷量が０．６マイクロクローン以下とすることが必要である。摩擦帯電電荷量が０．６マイクロクローンを越えると各種作業環境下での静電気防止や塵埃防止の効果が不充分で安全性やクリーン度が不充分である。なお摩擦帯電電荷量はＪＩＳ  Ｔ―８１１８、１９９４の方法に準拠して測定したものである。
【００３２】
本発明の制電防寒作業衣に使用される導電性糸条（ａ）（ｂ）、導電性テープ（ｃ）はポリエステル、ポリアミド又はアラミドよりなる繊維、テープに導電性物質が付着されているものが好ましく、これら繊維、テープの内、体積抵抗率が１０8 〜１０-5Ω・ｃｍであるものが好ましく使用される。
【００３３】
導電性糸条（ａ）、（ｂ）、導電性テープ（ｃ）を構成する素材・導電性物質は全て同一である必要はなく、体積抵抗率が上記の範囲内のものであれば相互に異なっていてもよい。又導電性物質の付着方法は、コーティング、ディッピング、接着、蒸着、メッキなど任意の方法を採用することができる。特にＮｉをポリエステル又はアラミド素材に無電解メッキする方法や、Ｃｕをポリアミド又はアクリル素材にコーティングする方法が好ましい。
【００３４】
本発明の制電防寒作業衣においては、上述の導電性糸条（ａ）と導電性糸条（ｂ）又は導電性テープ（ｃ）とが、織物内又は織物表面の複数箇所で交差していることが必要である。
【００３５】
この際織物を構成する経糸には、導電性糸条（ａ）が１〜５本／吋組み込まれていることが必要であり、１本／吋未満では制電性の効果がなく、５本／吋を越えてもその効果は変わらない。該導電性糸条が経糸へ組み込まれる態様としては、主体のアラミド繊維に混繊か合撚されているのが好ましいが、アラミド繊維と平行に配されていてもよい。
【００３６】
上記導電性糸条（ａ）の複数本と交差する導電性糸条（ｂ）の実施態様としては、導電性糸条（ｂ）が織物の緯糸に１〜５本／吋組み込まれて経糸と交差していても、織物の経糸方向とは異なる角度で縫糸として組み込まれて経糸と交差していても、織物の経糸方向とは異なる角度で織物表面に積層されて経糸と交差していてもいずれでもよい。又、導電性テープ（ｃ）の実施態様としては、織物の経糸方向とは異なる角度で織物表面に積層されて経糸と交差しているがこの際接着剤又は縫糸を介して織物に積層されていてもよい。
【００３７】
具体的には、経糸に導電性糸条（ａ）が組み込まれた高密度織物から防寒服を構成する各部位を作成し、それを縫製する際の縫糸又はステッチ糸として導電性糸条（ｂ）を用いたり、各部位を接合する際に接合部分として導電性テープ（ｃ）を用いたり、防寒作業衣の衿口、袖口、裾口などの端部に導電性テープ（ｃ）を接合したりしてもよい。この際、導電性テープ（ｃ）の接合は、防寒作業服の見映えより、表地及び／又は裏地の各々の裏側に配することが好ましい。
【００３８】
本発明の防寒作業衣においては、上記アラミド繊維を主体とする高密度織物の表面に、さらにポリエステルよりなる基質（たとえば織編物、不織布又はフイルム）が該織物の重量に対して高々１５％積層され且つ積層された面が表地面として配されていることが好ましい。このような防寒作業衣の構造をとることにより、屋外にさらされて使用されても、その表地側は耐候性に優れ、一方その裏地側は、保温性に優れ、防寒作業衣として有用なものとなるのである。さらに防寒作業衣として快適性を向上させるには、表地面に撥水加工が施されているのが好ましい。この撥水加工は、水が付着して氷結するのを防止し、さらには汚れの付着を防止するために行うものである。この撥水加工は、特に限定されず、従来公知の方法を任意に採用することができるが、フッ素樹脂又はシリコーン樹脂を３重量％以上、更に好ましくは５重量％以上付着させる方法が好ましい。更には、裏地側の高密度織物は、起毛加工されているのが着用時のソフトな風合いを付与するので好ましい。
【００３９】
本発明の防寒作業衣の、表地と裏地との間に介在する中綿としては、気泡含有合成繊維又は中空合成繊維よりなる不織布あるいはアラミド繊維よりなるフェルトが好ましく使用される。
【００４０】
特に、−３０℃レベルの低温環境下では、中綿として気泡含有合成繊維の不織布を用いるのが好ましい。この気泡含有合成繊維の不織布としては、例えば、バースト法により紡糸して得た気泡含有ポリエステル（特に、ポリブチレンテレフタレート）長繊維不織布などが好ましく用いられる。この不織布の坪量は、８０〜３００ｇ／ｍ2 であることが好ましく、不織布の坪量が小さすぎると、十分な保温効果が得られず、一方、大き過ぎると、通気性、透湿性が不十分になると共に、作業時の身体の動きが制限されて、作業性が低下することになる。
【００４１】
また、−６０℃レベルの低温環境下では、中綿としてアラミド繊維のフェルトを用いるのが好ましい。このフェルトには、前記表地に使用したアラミド繊維を用いることができ、メタ―アラミド繊維、パラ―アラミド繊維のどちらでもよいが、特に、メタ―アラミド繊維が好ましく用いられる。なかでも、中綿は、密度５０〜２００ｇ／ｍ2 、厚さ０．５〜３．５ｍｍのアラミド繊維フェルトを複数枚重ねた積層体であることが好ましい。フェルト密度が小さ過ぎると、十分な保温効果が得られず、一方、大き過ぎると、通気性、透湿性が不十分になると共に、作業時の身体の動きが制限されて、作業性が低下することになる。
【００４２】
中綿は、洗濯を繰り返した場合にズレが生ずるのを防ぐうえで、表地と裏地に固定しておくことが望ましい。この固定方法としては、接着剤を介して接着させるボンディング法や、縫着によるキルティング法などが例示されるが、洗濯に対する耐久性を向上させるためには、キルティング法が好ましく用いられる。この場合、キルティングの間隔は、３５〜５０ｍｍ程度が好ましい。
【００４３】
更に、本発明の防寒作業衣には、ボア生地で構成した襟部を取り付けるのが、保温効果を高めるうえで好ましい。この襟部には、−３０℃レベルの低温環境下で使用する防寒作業衣の場合は、通常の防寒衣に用いられるアクリル繊維等のボア生地でもよいが、−６０℃レベルの低温環境下で使用する防寒作業衣の場合は、アラミド繊維からなるハイパイルボア生地を用いるのが好ましい。
【００４４】
本発明の防寒作業衣は、上着だけでもよいが、上下が別々になったものでも上下が一体となった、いわゆる上下続きの「ツナギ」作業衣でもよい。
【００４５】
【発明の効果】
本発明によれば、低温作業環境下、特に−１０℃以下、さらには−３０℃レベルあるいは−６０℃レベルといった極めて低温の作業環境下でも硬化、脆化することなく、作業性、保温性、制電性に優れており、低温作業環境下での長時間の作業を可能ならしめる防寒作業衣を提供することができる。
【００４６】
【実施例】
以下、実施例により本発明を更に詳細に説明する。
なお、実施例中の作業性、保温性及び摩擦帯電電荷量は、次のようにして評価した。
【００４７】
（１）作業性
−３０℃又は−６０℃の雰囲気下で作業衣を着用した際の作業のし易さを官能判定し、極めて良好を◎、良好を○、表地が硬化、脆化したり、身体の動きが制限される場合を×で示した。
（２）保温性
−３０℃又は−６０℃の雰囲気下で、サーマルマネキンを使用し、作業上衣の胸部及び前腕部のクロー値を測定し、その値に基づいて、極めて良好◎、良好○、不良×に区分した。
（３）作業可能時間
−３０℃又は−６０℃の雰囲気下で、連続して作業が可能な時間を求めた。
（４）摩擦帯電電荷量
ＪＩＳ  Ｔ―８１１８、１９９４の方法に準拠して測定した。
【００４８】
［実施例１〜５、比較例１〜６］
下記の高密度織物を表地及び裏地に用い、表地と裏地との間に下記中綿を介在させて、キルティング加工により中綿を表地と裏地に縫着しこの布帛複合体を用いて縫製し、所定の大きさの防寒作業衣を作成した。この際キルティングの縫目間隔は４０ｍｍであり、防寒服上衣の両袖口部及び下衣の両裾口部に、２ｃｍ巾の下記導電性テープ（ｃ）を、導電性縫糸（ｂ）で縫着した。
【００４９】
（１）高密度織物
表１に示す紡績糸（４０番手双糸）及び該紡績糸とポリアミド系導電性糸条（ａ）「メタリアン」（登録商標、帝人株式会社製、体積抵抗率１０-3Ω・ｃｍ）との合撚糸を用い、経密度１１２本／インチ、緯密度５７本／インチに製織した織物（２／１綾織）。
なお、表１の紡績糸において、ｍ―アラミド、ｐ―アラミド、ポリエステル及び難燃レーヨンは、それぞれ、下記の繊維を示す。
（イ）ｍ―アラミド
下記式で示されるポリメタフェニレンイソフタルアミド共重合体の繊維、「コーネックス」（登録商標）（帝人株式会社製）。
【００５０】
【化３】
0003790305.tif 000004
【００５１】
（ロ）ｐ―アラミド
下記式で示されるポリパラフェニレンフタルアミド系共重合体の繊維、「テクノーラ」（登録商標）（帝人株式会社製）。
【００５２】
【化４】
0003790305.tif 000005
【００５３】
（ハ）ポリエステル
ポリエチレンテレフタレート繊維、「テトロン」（登録商標）（帝人株式会社製）
（ニ）難燃レーヨン
レーヨンの難燃加工品「タスバン」（登録商標）（東洋紡株式会社製）
【００５４】
（２）中綿
高密度織物に使用したｍ―アラミド繊維からなるフェルト（密度１００ｇ／ｃｍ2 、厚さ：２ｍｍ）を２枚重ねて使用
（３）導電性テープ（ｃ）
ポリエステルスパン織物にＮｉを無電解メッキしたもの「ヘルツ」（登録商標）（帝人株式会社製）、体積抵抗率１０-2Ω・ｃｍ
（４）導電性縫糸（ｂ）
高密度織物に使用したｍ―アラミド紡績糸にＮｉを無電解メッキしたもの、体積抵抗率１０-2Ω・ｃｍ
【００５５】
この防寒作業衣を、−３０℃の低温環境下で評価した結果は、表１に示す通りである。５０％以上のアラミド繊維を含む高密度織物を用い、経糸に導電性糸条を、且つ作業服の端部に接合した導電性テープ及び縫糸で該経糸の導電性糸条と交差させた場合（実施例１〜５）は、−３０℃の低温環境下でも、作業性、保温性共に良好で、長時間の連続作業が可能であり又制電性も良好であった。一方経糸の導電性糸条の密度が１〜５本／吋の範囲外の場合（比較例１及び３）経糸の導電性糸条と交差する導電性素材がない場合（比較例２）は、制電性が不良であった。又ポリエステル繊維１００％（比較例６）あるいはアラミド繊維を５０％未満含有するポリエステル繊維（比較例４）を使用した場合は、表地が硬化して、作業性が低下し、保温性も悪く、連続して作業が行える限界は、わずか４０分程度であった。また、ウールを用いた場合（比較例５）は、重くて作業性が悪く、強度も劣っていた。
【００５６】
【表１】
0003790305.tif 000006
【００５７】
［実施例６〜９、比較例７〜１０］
実施例３において、織物の織密度を表２に示すように変更した。結果は、表２に示す通りであり、経密度が５０〜１５０本／インチ、緯密度が５０〜１００本／インチの場合（実施例６〜９）は、保温性が良好で、長時間の連続作業が可能であって、制電性も良好であったが、経密度が５０本／インチ未満の場合（比較例７）及び緯密度が５０本／インチ未満の場合（比較例８）は、保温性が悪く、長時間の連続作業が行えなかった。又経密度が１５０本／インチを越える場合（比較例９）及び緯密度が１００本／インチを越える場合（比較例１０）は、製織性が悪く得られる織物の品位も不良で実用に供するものではなかった。
【００５８】
【表２】
0003790305.tif 000007